СИСТЕМА И СПОСОБ ПРИГОТОВЛЕНИЯ, НАНЕСЕНИЯ И УДАЛЕНИЯ ПОВЕРХНОСТНОГО ПОКРЫТИЯ ДЛЯ УДАЛЕНИЯ ГРАФИЧЕСКИХ ИЗОБРАЖЕНИЙ

1. Способ приготовления и нанесения временно наносимого удаляемого графического объекта на твердую поверхность, включающий следующие стадии:
(A) для получения наружного покрытия первое перемешивание следующих ингредиентов, взятых в указанных ниже относительных количествах по отношению к сухой массе этого наружного покрытия:
(1) ацетобутират целлюлозы (смешанный сложный эфир целлюлозы с уксусной и масляной кислотами) 50-80 мас.%,
(2) акриловый полимер 20-50 мас.%,
(3) пластификатор 1-10 мас.%,
при этом используют растворитель, состоящий большей частью из низкомолекулярных спиртов,
(Б) нанесение наружного покрытия, полученного на стадии (А), на поверхность прокладочной бумаги, выполненной с возможностью скользящего отслоения при увлажнении водой, и сушка наружного покрытия,
(B) печатание желаемого графического объекта на высушенное наружное покрытие и
(Г) нанесение на наружное покрытие клейкого покровного слоя оборотной стороны и прижимание полученного объекта клейкой стороной к нужной поверхности.
2. Способ по п.1, при котором акриловый полимер (A)(2) представляет собой комбинацию двух сополимеров, образованных из n-бутилметакрилата и метилметакрилата, а в качестве пластификатора (A)(3) используют ацетоизобутират сахарозы.
3. Способ по п.1, при котором ацетобутират целлюлозы (A)(1) используют в количестве приблизительно 68 мас.% относительно сухой массы наружного покрытия, а также в количестве приблизительно 1 мас.% относительно сухой массы наружного покрытия используют модификатор текучести.
4. Способ по п.1, при котором ацетобутират целлюлозы (A)(1) используют в количестве приблизительно 68 мас.% относительно массы наружного покрытия, а акриловый полимер (A)(2) представляет собой комбинацию сополимера n-бутилметакрилата и метилметакрилата с более высокой молекулярной массой (высокомолекулярный сополимер), взятого в количестве приблизительно 15 мас.% относительно сухой массы наружного покрытия, и смеси сополимера n-бутилметакрилата и метилметакрилата с более низкой молекулярной массой (низкомолекулярный сополимер), взятого в количестве приблизительно 10 мас.% относительно сухой массы наружного покрытия, и пластификатора (A)(3), в качестве которого используют ацетоизобутират сахарозы, в количестве приблизительно 2 мас.% относительно сухой массы наружного покрытия, а также в количестве приблизительно 1 мас.% относительно сухой массы наружного покрытия используют модификатор текучести.
5. Способ по п.4, при котором используют ацетобутират целлюлозы (A)(1), содержание гидроксильных групп в котором составляет приблизительно 2-5 мас.%.
6. Способ по п.1, при котором растворитель представляет собой комбинацию этилового спирта, изопропилового спирта, диацетонового спирта, простого n-бутилового эфира этиленгликоля, пропиленгликольмонометилэфирацетата и тетрагидрофурфурилового спирта.
7. Способ по п.6, при котором растворитель представляет собой комбинацию этилового спирта, взятого в количестве приблизительно 27 мас.% относительно влажной массы растворителя и ингредиентов наружного покрытия, изопропилового спирта, взятого в количестве приблизительно 11% относительно указанной влажной массы, диацетонового спирта, взятого в количестве приблизительно 15% относительно указанной влажной массы, простого n-бутилового эфира этиленгликоля, взятого в количестве приблизительно 4% относительно указанной влажной массы, пропиленгликольмонометилэфирацетата, взятого в количестве приблизительно 15% относительно указанной влажной массы, и тетрагидрофурфурилового спирта, взятого в количестве приблизительно 4% относительно указанной влажной массы.
8. Способ по п.1, дополнительно включающий стадию удаления временно нанесенного удаляемого графического объекта с твердой поверхности, на которую он был нанесен, с помощью смеси следующих ингредиентов:
тетрагидрофурфуриловый спирт в количестве 50-80%,
сложный эфир двухосновной кислоты в количестве 5-20%,
простой n-бутиловый эфир этиленгликоля в количестве 4-12%,
этил-3-этокси-пропионат в количестве 4-12% и
2,2,4-триметил-1,3-пентанолдиолмоноизобутират в количестве 4-12%,
при этом для удаления графического объекта с твердой поверхности такое средство для удаления графического объекта (смывку) наносят на временно нанесенный удаляемый графический объект и подвергают перемешиванию.
9. Способ по п.6, при котором для удаления временно наносимого удаляемого графического объекта с твердой поверхности, на которую он нанесен, используют смывку, представляющую собой композицию растворителей, имеющую следующий состав:
тетрагидрофурфуриловый спирт, взятый в количестве приблизительно 65 мас.% относительно массы композиции растворителей,
сложный эфир двухосновной кислоты, взятый в количестве приблизительно 10 мас.% от массы композиции растворителей,
простой n-бутиловый эфир этиленгликоля, взятый в количестве приблизительно 8 мас.% от массы композиции растворителей,
этил-3-этокси-пропионат, взятый в количестве приблизительно 8 мас.% от массы композиции растворителей,
2,2,4-триметил-1,3-пентанолдиолмоноизобутират, взятый в количестве приблизительно 8 мас.% от массы композиции растворителей,
поверхностно-активное вещество, взятое в количестве приблизительно 0,5 мас.% от массы композиции растворителей, и
гидроксипропилметилцеллюлоза, взятая в количестве приблизительно 0,5 мас.% от массы композиции растворителей.
10. Способ по п.9, при котором на стадии удаления с целью абсорбировать и адсорбировать смывку клеящее вещество и наружное покрытие на смывку насыпают заполнитель, имеющий большую площадь поверхности, с получением твердых отходов в виде сухого порошка.
11. Легкоудаляемое наружное покрытие, содержащее следующие ингредиенты, взятые в указанных ниже относительных количествах по отношению к массе этого наружного покрытия:
(A) ацетобутират целлюлозы 50-80 мас.%,
(Б) акриловый полимер 20-50 мас.%,
(B) ацетоизобутират сахарозы 2-10 мас.%.
12. Наружное покрытие по п.11, включающее ацетобутират целлюлозы (А), содержание гидроксильных групп в котором составляет приблизительно 5 мас.%, а акриловый полимер (Б) представляет собой комбинацию сополимеров, образованных из n-бутилметакрилата и метилметакрилата.
13. Наружное покрытие по п.11, включающее ацетобутират целлюлозы (А) в количестве приблизительно 68%, при этом акрилат (Б) представляет собой комбинацию высокомолекулярного сополимера n-бутилметакрилата и метилметакрилата в количестве приблизительно 15% и низкомолекулярного сополимера n-бутилметакрилата и метилметакрилата в количестве приблизительно 10%, а ацетоизобутират сахарозы (В) составляет приблизительно 2%.
14. Раствор, содержащий
(А) смесь следующих ингредиентов, взятых в указанных ниже относительных количествах по отношению к сухой массе пленки:
(1) ацетобутират целлюлозы приблизительно 68 мас.%,
(2) высокомолекулярный сополимер n-бутилметакрилата и метилметакрилата приблизительно 15 мас.%,
(3) низкомолекулярный сополимер n-бутилметакрилата и метилметакрилата приблизительно 10 мас.%,
(4) ацетоизобутират сахарозы приблизительно 2%, и
(Б) растворитель, составленный из следующих ингредиентов, взятых в следующих относительных количествах по отношению к влажной массе раствора:
(1) этиловый спирт 20-30 мас.%,
(2) изопропиловый спирт 10-12 мас.%,
(3) диацетоновый спирт 10-20 мас.%,
(4) простой n-бутиловый эфир этиленгликоля 2-5 мас.%,
(5) пропиленгликольмонометилэфирацетат 10-20 мас.%,
(6) тетрагидрофурфуриловый спирт 2-5%.
15. Раствор по п.14, содержащий приблизительно 5% гидроксильных групп в ацетобутирате целлюлозы.
16. Способ по п.1, при котором клейкий покровный слой оборотной стороны представляет собой акриловое клейкое вещество в сэндвич-структуре между двумя слоями прокладочной бумаги, при этом клейкий покровный слой оборотной стороны прикладывают к наружному покрытию путем удаления прокладочной бумаги и сжимают наружное покрытие и клейкий покровный слой оборотной стороны графического объекта вместе, а полученную комбинацию наружного покрытия и клейкого покровного слоя оборотной стороны наносят на нужную поверхность, удалив с клейкого покровного слоя оборотной стороны оставшуюся прокладочную бумагу и приложив упомянутую комбинацию к нужной поверхности.
17. Способ по п.4, при котором один из сополимеров метилметакрилата и n-бутилметакрилата имеет молекулярную массу приблизительно 60000, а другой - приблизительно 105000.
18. Способ приготовления и нанесения временно наносимого удаляемого графического объекта на твердую поверхность, включающий следующие стадии:
(A) с целью получения наружного покрытия первое перемешивание следующих ингредиентов, взятых в указанных ниже относительных количествах по отношению к сухой массе этого наружного покрытия:
(1) ацетобутират целлюлозы (смешанный сложный эфир целлюлозы с уксусной и масляной кислотами) 50-80 мас.%,
(2) акриловый полимер 20-50 мас.%,
(3) пластификатор 1-10 мас.%,
при этом используют растворитель, состоящий большей частью из низкомолекулярных спиртов,
(Б) нанесение наружного покрытия, полученного на стадии (А), на поверхность прокладочной бумаги, выполненной с возможностью скользящего отслоения при увлажнении водой, и сушка наружного покрытия, и
(B) нанесение на наружное покрытие клейкого покровного слоя оборотной стороны и прижимание полученного объекта клейкой стороной к нужной поверхности.
19. Способ по п.18, при котором акриловый полимер (A)(2) представляет собой комбинацию двух сополимеров, образованных из n-бутилметакрилата и метилметакрилата, а в качестве пластификатора (A)(3) используют ацетоизобутират сахарозы.
20. Способ по п.19, при котором ацетобутират целлюлозы (A)(1) используют в количестве приблизительно 68 мас.% относительно сухой массы наружного покрытия, а также используют модификатор текучести в количестве приблизительно 1 мас.% относительно сухой массы наружного покрытия.
21. Способ по п.18, при котором ацетобутират целлюлозы (A)(1) используют в количестве приблизительно 68 мас.% относительно массы наружного покрытия, а акриловый полимер (A)(2) представляет собой комбинацию сополимера n-бутилметакрилата и метилметакрилата с более высокой молекулярной массой (высокомолекулярный сополимер), взятого в количестве приблизительно 15 мас.% относительно сухой массы наружного покрытия, и смеси сополимера n-бутилметакрилата и метилметакрилата с более низкой молекулярной массой (низкомолекулярный сополимер), взятого в количестве приблизительно 10 мас.% относительно сухой массы наружного покрытия, и пластификатора (A)(3), в качестве которого используют ацетоизобутират сахарозы, в количестве приблизительно 2 мас.% относительно сухой массы наружного покрытия, а также используют модификатор текучести в количестве приблизительно 1 мас.% относительно сухой массы наружного покрытия.
22. Способ по п.21, при котором используют ацетобутират целлюлозы (A)(1), содержание гидроксильных групп в котором составляет приблизительно 2-5 мас.%.
23. Способ по п.18, при котором растворитель представляет собой комбинацию этилового спирта, изопропилового спирта, диацетонового спирта, простого n-бутилового эфира этиленгликоля, пропиленгликольмонометилэфирацетата и тетрагидрофурфурилового спирта.
24. Способ по п.23, при котором растворитель представляет собой комбинацию этилового спирта, взятого в количестве приблизительно 27 мас.% относительно влажной массы растворителя и ингредиентов наружного покрытия, изопропилового спирта, взятого в количестве приблизительно 11% относительно указанной влажной массы, диацетонового спирта, взятого в количестве приблизительно 15% относительно указанной влажной массы, простого n-бутилового эфира этиленгликоля, взятого в количестве приблизительно 4% относительно указанной влажной массы, пропиленгликольмонометилэфирацетата, взятого в количестве приблизительно 15% относительно указанной влажной массы и тетрагидрофурфурилового спирта, взятого в количестве приблизительно 4% относительно указанной влажной массы.
25. Способ по п.18, дополнительно включающий стадию удаления временно нанесенного удаляемого графического объекта с твердой поверхности, на которую он был нанесен, с помощью смеси следующих ингредиентов:
тетрагидрофурфуриловый спирт в количестве 50-80%,
сложный эфир двухосновной кислоты в количестве 5-20%,
простой n-бутиловый эфир этиленгликоля в количестве 4-12%,
этил-3-этокси-пропионат в количестве 4-12% и
2,2,4-триметил-1,3-пентанолдиолмоноизобутират в количестве 4-12%,
при этом для удаления графического объекта с твердой поверхности такое средство для удаления графического объекта (смывку) приводят в контакт с временно нанесенным удаляемым графическим объектом и подвергают перемешиванию.
26. Способ по п.18, при котором для удаления временно наносимого удаляемого графического объекта с твердой поверхности, на которую он нанесен, используют смывку, представляющую собой следующую композицию растворителей:
тетрагидрофурфуриловый спирт, взятый в количестве приблизительно 65 мас.% от массы композиции растворителей,
сложный эфир двухосновной кислоты, взятый в количестве приблизительно 10 мас.% от массы композиции растворителей,
простой n-бутиловый эфир этиленгликоля, взятый в количестве приблизительно 8 мас.% от массы композиции растворителей,
этил-3-этокси-пропионат, взятый в количестве приблизительно 8 мас.% от массы композиции растворителей,
2,2,4-триметил-1,3-пентанолдиолмоноизобутират, взятый в количестве приблизительно 8 мас.% от массы композиции растворителей,
поверхностно-активное вещество, взятое в количестве приблизительно 0,5 мас.% от массы композиции растворителей, и
гидроксипропилметилцеллюлоза, взятая в количестве приблизительно 0,5 мас.% от массы композиции растворителей.